FR 2418100 A1 19790921 FR 7805928 A 19780222 Secteur technique intéressé par l'invention Le procédé trouue son application dans la fabrication et la de coration d'abats-jours, de cloisons d'ambiance, de portes, de dessus de tables et meme de sanitaire, de moulures et de plafonniers. Etat de la technique dans le secteur considéré @l n@@ a pas, à la connaissance de l'inventeur, d'application technique de ce procédé. Il semblerait que l'inventeur en esse seu le application et commercialise les produits de son procédé. Actuel lement, il y a enuiron 110 points de vente disse mines dans le Errance et un marche potentiel important justifie la présente demande de dépôt. Résultat oue l'invention vise à obtenir Il s'agit de la neutralisation d'algues et végétaux dans des supports résineux polyester. Les coloris obtenus ne s'altèrent plus à la lumière ni aux intempéries, la couleur obtenue étant definiti- vement acquise. Le matériau est rigide, lavable ou lessivable sans altération des algues ou végétaux. MOYENS MIS EN CE@VRE POUR @BTENIR CE RESULTAT I - Choix des algues Certaines algues @nt des particularités intéressantes de sar leur forme, leur épaisseur et leur capacité de résistance, de leur pigmentation à la cuisson. I I - Rise en oeuvre Sur une forme désirée étant en contre-dépouille (ex : un seau renversé pour un abat-j@ur) a) - disposer du papier cellophane ou un agent démoulant b) - Prendre du tissu de uerre d'un grain peu épais (200 à 350 gr) et l'appliquer en tapotant sur la Tome jusqu'à obtention de la fusion auee de la résine B.E. Cette opération s'appelle Première Couche. c) - Prendre les algues choisies à l'état naturel humide ou en congélation sous couche, ou encore légèrement préchauffées pour permettre une adhésion plus rapide. Ainsi qu'il a été précédemment expliqué certaines algues offrent une plus grande particularite a la cuisson, l'inventeur choisit donc . L'ULVA LACT@C@, algue claire disposée de manière éparse pour ne pas charger la composition et donne des teintes de fond fines et claires. . Les HALICRYS SILIQUOSA form@nt des tiges sont trempés dans la résine afin d'adhérer sur la première couche et les al- gues de fond. . Le FUCUS SERRATUS utilisé comme branchage de base à la composition . Les PALLARIA PALATA comblent les zones claires et ont capacité d'adhérer aux trois couches sucessivement poses avant elles. . des algues de la famille des GUGARTINALES en particulier le COUOIUS CRISPUS disposé en étoiles ainsi que des tettes de FUCUS SERRATUS disposées en cercle formeront les bou- quets d) - La décoration proprement dite étant terminée, il 6 a lieu de recouvrir le travail accompli immédiatement d'une deuxième couche de résine et laine de verre, ceci avant que les algues ou végétaux ne se détruisent au contact de l'air et de la matière. Pour cette deuxième opération, il est conseillé d'augmenter la proportion de catalyseur et d'accélérateur de nanière à saisir et a éviter les bulles et le raccornissement des algues. Lorsque la pièce a été ta@otée parcimonieusement, la laisser sécher naturellement de préférence au grand air. Au bout d'un certain temps, un phémomène se produit - Les HALIDRYS SILIQUOSA noircissent et leur proéminance parait s'accentuer, - Les PALMARIA PALMATA sont mangés par la résine et blanchis sent, - Les ULUA LACTUCA vertes jaunissent pour disparaitre. C'est à ce moment précis qu'il faut intervenir par une cuisson permettant la stabilisation des matières végétales employées. III - La Cuisson Il faut prendre la pièce qui se@ble sèche et la poser envircn à 20 centimètres une chaleur sans flamme (Gaz conseillé, éventuel le ment chalumeau pour les pièces impor#tantes). Il faut ensuite régler la chaleur de manière à échauffer par zone et progressivement (une chaleur brutale détruirait la transparence désirée). La chaleur idéale s'échelonnant de 60 È 100%. Au contact de la chaleur, la résine se ramollit et laisse passer car bouillonnement intérieur l'eau contenue dans les vege- taux. Plus le temps sera long, plus le dessèchement et plus la pig tentation des algues assombrira. Lorsque la teinte désirée est obtenue, attendre le refroidissement de la pièce, la découper à son format définitif, la poncer et la badigeonner d'une couche de résine de finition légèrement teintée de marron de façon à rendre la composition plus décorative, lisse et hermétique. REVENDICATIONS procédé de stabilisation d'algues fraîches et/ou de vé métaux et dénaturation du coloris ou de la pigmentation après incorporation dans un support à base de résine et de tissu de verre. Caractérisé @@@@: 1 ) Obtention d'une" premiere couche": -Sur une forme désirée, disposer du papier cellophane ou un agent démoulant. Appliquer du tissu de verre d'un grain peu épais (200 à 300 gr) en tapotant sur la forme jusqu'à obtention de la fusion avec de la résine BE. - Prendre des algues, de préférence préchauffées pour une adhé sion plus rapide. Certains types d'algues se prêtent plus particulièrement à l'opération : l'ulva Lactuca, les Halites Siliquosa, le# Fucus Serratus, les Palmaria Palmata, ainsi que la famille des Gugartinales (notamment le Coudius Crispus et les têtes de Fucus Serratus). Déposer les algues sur la pièce, selon le style de décoration souhaité. 20) Pose une "deuxième couche" Recouvrit la tout d'une couche de résine et de laine de verre avant destruction des végétaux au contact de l'air et de la matière Laisser sécher. Un phénomène se produit : - Les Halidrys Siliquosa noircissent et leur proéminence parant s'accentuer. - Les PALMARIA PALSATA sont mangés par la résine et blanchissent. - Les ULVA LACTUCA vertes jaunissent pour disparaître. Intervenir immédiatement par une cuisson qui va permettre la stabilisation des matières végétales. JO) Cuisson : Poser la pièce à vingt centimètres d'une source de chaleur sans flamme. Chauffer par zone et progressivement. Lorsque la teinte désirée est obtenue, attendre le refroidissement. Découper la pièce ; poncer et badigeonner d'une couche de résine de finition légèrement teintée de marron pour rendre la composition plus hermétique et plus décorative.